(57)【特許請求の範囲】
【請求項１】
ナノ物質配列構造体の製造方法であって、
複数のナノ物質を含むナノ物質集団を準備するステップと、
光軸に対して対称に偏光した軸対称偏光を前記ナノ物質集団に照射することによって前記複数のナノ物質に光誘起力を生じさせ、それにより、複数のナノ物質を配列するステップとを備える、ナノ物質配列構造体の製造方法。
【請求項２】
前記複数のナノ物質を配列するステップは、
前記光誘起力を制御するために前記軸対称偏光のスポット径を制御するステップを含む、請求項１に記載のナノ物質配列構造体の製造方法。
【請求項３】
前記軸対称偏光によって配列された前記複数のナノ物質を固定するステップをさらに備える、請求項１に記載のナノ物質配列構造体の製造方法。
【請求項４】
前記軸対称偏光は、ラジアル偏光である、請求項１に記載のナノ物質配列構造体の製造方法。
【請求項５】
前記軸対称偏光は、アジミュサル偏光である、請求項１に記載のナノ物質配列構造体の製造方法。
【請求項６】
前記ナノ粒子は、金属ナノ粒子である、請求項１に記載のナノ物質配列構造体の製造方法。
【請求項７】
ナノ物質配列構造体の製造装置であって、
複数のナノ物質に光誘起力を生じさせるために、光軸に対して対称に偏光した軸対称偏光を、前記複数のナノ物質を含むナノ物質集団に照射する光源と、
前記光誘起力によって前記複数のナノ物質が配列されるように、前記軸対称偏光を制御する制御部とを備える、ナノ物質配列構造体の製造装置。
【請求項８】
前記制御部は、前記光誘起力を制御するために前記軸対称偏光のスポット径を制御する、請求項７に記載のナノ物質配列構造体の製造装置。
【請求項９】
前記制御部は、前記軸対称偏光によって配列された前記複数のナノ物質を固定する、請求項７に記載のナノ物質配列構造体の製造装置。
【請求項１０】
前記軸対称偏光は、ラジアル偏光である、請求項７に記載のナノ物質配列構造体の製造装置。
【請求項１１】
前記軸対称偏光は、アジミュサル偏光である、請求項７に記載のナノ物質配列構造体の製造装置。
【請求項１２】
前記ナノ粒子は、金属ナノ粒子である、請求項７に記載のナノ物質配列構造体の製造装置。
【発明の詳細な説明】
【技術分野】
【０００１】
本発明は、ナノ物質の配列を制御するための分野に関する。
【背景技術】
【０００２】
２つのナノ物質が光の波長以下のスケールまで近接した系に光が照射された場合、それらのナノ物質の各々に、その光による分極が生じる。光誘起分極した２つのナノ物質間の相互作用によって、当該物質間に引力あるいは斥力が生じる。具体的には、光の電場の振動方向、すなわち偏光の方向が２つの物質の配列方向に平行である場合、２つの物質間に引力が働く。一方、偏光の方向が２つの物質の配列方向と垂直である場合には、２つの物質間に斥力が働く。これが物質間光誘起力の基本的なメカニズムである。
【０００３】
このようなメカニズムを用いたナノ物質の操作方法が、たとえば特表２００６−０２７８６３号公報（特許文献１）に開示される。特許文献１によれば、複数のナノ物質からなるナノ物質集団に、当該ナノ物質の電子的励起準位に共鳴する光が照射される。上記方法によれば、その光の偏光方向を変化させることによってナノ物質間に作用する引力または斥力が、ナノ物質の操作に利用される。
【先行技術文献】
【特許文献】
【０００４】
【特許文献１】特表２００６−０２７８６３号公報
【発明の概要】
【発明が解決しようとする課題】
【０００５】
原子間に生じる斥力および引力のバランスによって、結晶の構造は様々である。同様に、光誘起力によってナノ物質間に生じる引力および斥力を利用することによって、様々な構造を有するナノ物質の複合体を作り出すことができると期待される。これにより、新たな機能を有するナノ物質複合体を作製することも期待できる。
【０００６】
特許文献１には、ナノ物質を操作するための偏光として、上下（垂直）方向に偏光した光および水平方向に偏光した光が開示されている。すなわち特許文献１では、一方向に偏光した光を用いたナノ物質の操作方法が開示される。しかしながら、ナノ複合材料の構造の多様化を実現するためには、上記の偏光以外の光もナノ複合材料の生成に利用可能であることが好ましい。
【０００７】
本発明の目的は、複数のナノ物質の配列を制御する技術を提供することである。
【課題を解決するための手段】
【０００８】
本発明の一局面によれば、ナノ物質の配列制御方法は、複数のナノ物質を含むナノ物質集団を準備するステップと、光軸に対して対称に偏光した軸対称偏光をナノ物質集団に照射することによって複数のナノ物質に光誘起力を生じさせ、それにより、複数のナノ物質を配列するステップとを備える。
【０００９】
好ましくは、複数のナノ物質を配列するステップは、光誘起力を制御するために軸対称偏光のスポット径を制御するステップを含む。
【００１０】
好ましくは、ナノ物質の配列制御方法は、基板を準備するステップをさらに備える。複数のナノ物質を配列するステップは、基板上に複数のナノ物質を配列するステップを含む
。
【００１１】
本発明の他の局面によれば、ナノ物質の配列制御装置は、複数のナノ物質に光誘起力を生じさせるために、光軸に対して対称に偏光した軸対称偏光を、複数のナノ物質を含むナノ物質集団に照射する光源と、光誘起力によって複数のナノ物質が配列されるように、軸対称偏光を制御する制御部とを備える。
【００１２】
好ましくは、制御部は、光誘起力を制御するために軸対称偏光のスポット径を制御する。
【００１３】
好ましくは、制御部は、基板上に複数のナノ物質を配列する。
本発明のさらに他の局面によれば、ナノ物質配列構造体の製造方法は、複数のナノ物質を含むナノ物質集団を準備するステップと、光軸に対して対称に偏光した軸対称偏光をナノ物質集団に照射することによって複数のナノ物質に光誘起力を生じさせ、それにより、複数のナノ物質を配列するステップとを備える。
【００１４】
好ましくは、複数のナノ物質を配列するステップは、光誘起力を制御するために軸対称偏光のスポット径を制御するステップを含む。
【００１５】
好ましくは、製造方法は、軸対称偏光によって配列された複数のナノ物質を固定するステップをさらに備える。
【００１６】
本発明のさらに他の局面によれば、ナノ物質配列構造体の製造装置は、複数のナノ物質に光誘起力を生じさせるために、光軸に対して対称に偏光した軸対称偏光を、複数のナノ物質を含むナノ物質集団に照射する光源と、光誘起力によって複数のナノ物質が配列されるように、軸対称偏光を制御する制御部とを備える。
【００１７】
好ましくは、制御部は、光誘起力を制御するために軸対称偏光のスポット径を制御する。
【００１８】
好ましくは、制御部は、軸対称偏光によって配列された複数のナノ物質を固定する。
本発明のさらに他の局面によれば、ナノ物質の配列模擬方法は、複数のナノ物質の初期条件を設定するステップと、複数のナノ物質の配列を制御するための軸対称偏光の条件を設定するステップと、複数のナノ物質に照射される軸対称偏光によって複数のナノ物質に生じる光誘起力に基づいて、複数のナノ物質の配列を模擬するステップとを備える。
【００１９】
好ましくは、模擬するステップは、軸対称偏光のスポット径を変更するステップを含む。
【００２０】
本発明のさらに他の局面によれば、ナノ物質の配列模擬装置は、複数のナノ物質の初期条件を設定する第１の設定部と、複数のナノ物質の配列を制御するための軸対称偏光の条件を設定する第２の設定部と、複数のナノ物質に照射される軸対称偏光によって複数のナノ物質に生じる光誘起力に基づいて、複数のナノ物質の配列を模擬する配列模擬部とを備える。
【００２１】
好ましくは、模擬部は、軸対称偏光のスポット径を変更する。
好ましくは、軸対称偏光は、単一のナノ物質の共鳴エネルギーよりも低いエネルギーを有する光である。
【００２２】
好ましくは、軸対称偏光は、単一のナノ物質の共鳴エネルギーよりも高いエネルギーを
有する光である。
【００２３】
好ましくは、複数のナノ物質は、自由空間および流動性媒質のいずれかに存在する。
好ましくは、軸対称偏光は、ラジアル偏光である。
【００２４】
好ましくは、軸対称偏光は、アジミュサル偏光である。
好ましくは、ナノ粒子は、金属ナノ粒子である。
【発明の効果】
【００２５】
本発明によれば、ナノ物質の配列構造を多様化するための技術を提供することができる。
【図面の簡単な説明】
【００２６】
【図１】単一粒子モデルを説明するための図である。
【図２】単一粒子に作用する力のエネルギースペクトルを計算した結果を示した図である（真空中）。
【図３】２粒子モデルを説明するための第１の図である。
【図４】図３に示された２粒子モデルの光エネルギースペクトルの計算結果を示した図である（真空中）。
【図５】２粒子モデルを説明するための第２の図である。
【図６】図５に示された２粒子モデルの光エネルギースペクトルの計算結果を示した図である（真空中）。
【図７】ラジアル偏光の電場強度分布および電場ベクトルの向きを説明するための図である。
【図８】アジミュサル偏光の電場強度分布および電場ベクトルの向きを説明するための図である。
【図９】ラジアル偏光の発生原理を説明するための図である。
【図１０】アジミュサル偏光の発生原理を説明するための図である。
【図１１】軸対称偏光ベクトルレーザ光のビームウエスト面内における単一ナノ粒子の位置を説明した図である。
【図１２】ビームスポット径が８００ｎｍに設定された場合における電場の強度分布を示した図である。
【図１３】ビームスポット径が５００ｎｍに設定された場合における電場の強度分布を示した図である。
【図１４】図１２に示された粒子に作用する力を計算した結果を示した図である。
【図１５】図１３に示された粒子に作用する力を計算した結果を示した図である。
【図１６】２つのナノ粒子へのラジアル偏光ビームの照射により生じるそれら２つの粒子間の相互作用を説明するための図である。
【図１７】図１６に示したパターンＡに従って配置された２つのナノ粒子に作用する力を計算した結果を示した図である（常温水中）。
【図１８】図１６に示したパターンＢに従って配置された２つのナノ粒子に作用する力を計算した結果を示した図である（常温水中）。
【図１９】図１６に示したパターンＡに従って配置された２つのナノ粒子に作用する力を計算した結果を示した図である（常温水中）。
【図２０】図１６に示したパターンＢに従って配置された２つのナノ粒子に作用する力を計算した結果を示した図である（常温水中）。
【図２１】２粒子へのアジミュサル偏光ビームの照射により生じる２粒子間の相互作用を説明するための図である。
【図２２】図２１に示したパターンＡに従って配置された２つのナノ粒子に作用する力を計算した結果を示した図である（常温水中）。
【図２３】図２１に示したパターンＢに従って配置された２つのナノ粒子に作用する力を計算した結果を示した図である（常温水中）。
【図２４】図２１に示したパターンＡに従って配置された２つのナノ粒子に作用する力を計算した結果を示した図である（常温水中）。
【図２５】図２１に示したパターンＢに従って配置された２つのナノ粒子に作用する力を計算した結果を示した図である（常温水中）。
【図２６】偏光による２つのナノ粒子の配列を模擬した結果を示した図である（常温水中）。
【図２７】偏光による４つのナノ粒子の配列を模擬した結果を示した図である（常温水中）。
【図２８】本発明の実施の形態に係る模擬方法を実行するコンピュータ１００のハードウェア構成を説明した図である。
【図２９】ＣＰＵ１２０の機能的構成を示すブロック図である。
【図３０】本発明の実施の形態に係る模擬方法の処理の流れの一例を示すフローチャートである。
【図３１】本発明の実施の形態に係るナノ物質の配列制御装置を備えたナノ物質配列構造体の製造装置の構成を示した図である。
【図３２】図３１に示される光源２０１の構成例を示した図である。
【図３３】図３１に示した製造装置による、ナノ物質の配列制御方法およびナノ物質配列構造体の製造方法を説明するフローチャートである。
【図３４】ナノ物質集団にラジアル偏光を照射することによって形成されたナノ物質配列構造体の構造例を示した図である。
【図３５】ナノ物質集団にアジミュサル偏光を照射することによって形成されたナノ物質配列構造体の構造例を示した図である。
【図３６】ラジアル偏光によって生成されたナノ配列構造体の吸収スペクトルを計算するためのモデルを示した図である。
【図３７】図３６に示されたナノ物質配列構造体の吸収スペクトルの計算結果を示した図である（常温水中）。
【図３８】アジミュサル偏光によって生成されたナノ配列構造体の吸収スペクトルを計算するためのモデルを示した図である。
【図３９】図３８に示されたナノ物質配列構造体の吸収スペクトルの計算結果を示した図である（常温水中）。
【図４０】本発明の実施の形態に係る製造装置の応用例を示した図である。
【図４１】図４０に示された製造装置２２０によって製造された構造体の第１の例の模式図である。
【図４２】図４０に示された製造装置２２０によって製造された構造体の第２の例の模式図である。
【図４３】プラズモニック太陽電池の構成例を示した模式図である。
【発明を実施するための形態】
【００２７】
以下において、本発明の実施の形態について図面を参照して詳しく説明する。なお、図中同一または相当部分には同一符号を付してその説明は繰り返さない。
【００２８】
本発明およびその実施の形態において、「ナノ物質」は、ナノメートルのオーダーのサイズを有する粒子、構造体等を含む。「ナノメートルのオーダー」とは１から数百ナノメートルの範囲を含み、典型的には１〜１００ｎｍの範囲である。本発明の実施の形態によれば、１〜１００ｎｍのサイズを有するナノ物質において、光の共鳴現象が生じた場合にナノ物質に作用する力を、光の共鳴現象がない場合における力の１０２〜１０５倍に増強できる。
【００２９】
本発明およびその実施の形態において、「光応答性のナノ物質」とは、光の照射によって大きな光誘起分極が生じるナノ物質を意味する。光応答性のナノ物質は、有機高分子、半導体量子ドット、金属ナノ粒子、カーボンナノチューブ等を含むがこれに限定されるものではない。光誘起分極とは、物質中の電子の運動が光によって励起されることにより生じる物質の電気分極である。以下では、光応答性のナノ物質の一つの例示的形態として金属ナノ構造体が説明される。
【００３０】
本発明およびその実施の形態において、「光誘起力」とは、散逸力、勾配力および物質間光誘起力の総称として用いられる。散逸力とは、光散乱あるいは光吸収といった散逸的過程において、光の運動量が物質に与えられることによって発生する力である。勾配力は、光誘起分極が生じた物質が不均一な電磁場の中に置かれた場合に、電磁気学的なポテンシャルの安定点に物質を移動させる力である。物質間光誘起力とは、光励起された複数の物質中の誘起分極から生じる縦電場による力と横電場（輻射場）による力との和である。光周波数および励起光の特性（偏光、位相など）によって、複数の物質間に生じる力を斥力と引力との間で切換えることができる。
【００３１】
本発明およびその実施の形態において、「共鳴光」とは、ナノ物質への入射によって、ナノ物質に光誘起分極を生じさせる光を意味する。典型的には、共鳴光は、ナノ物質の電子的励起準位に共鳴する光である。
【００３２】
本発明およびその実施の形態において、「偏光」との用語は、光電磁波の伝播方向に垂直な電場ベクトルを意味する。
【００３３】
本発明およびその実施の形態において、「軸対称偏光」とは、光軸に対して軸対称に偏光した光を意味する。なお、「光軸」を光の伝播方向と読み代えることもできる。
【００３４】
本発明およびその実施の形態において、「ナノ物質集団」との用語は、少なくとも２つのナノ物質を含む系を意味する。本発明では、「ナノ物質集団」は、共鳴光の照射によって相互作用を及ぼすように集合する複数のナノ物質の集団を含む。
【００３５】
本発明およびその実施の形態において、「ナノ物質配列構造体」との用語は、少なくとも２つのナノ物質が光波長以下の間隔で配置されることによって形成された構造体を意味する。
【００３６】
本発明およびその実施の形態において、「媒質」とはナノ物質の存在する環境を意味する。ナノ物質が自由に移動可能な環境であれば媒質の種類は特に限定されるものではない。また、媒質は物質に限定されるものではなく、本発明およびその実施の形態では、真空も「媒質」として含むことができる。したがって、本発明およびその実施の形態において、ナノ物質は自由空間に存在してもよいし、流動性媒質中に存在してもよい。流動性媒質は、たとえば液体である。以下の説明においては、ナノ物質集団は液体中に存在するものとする。
【００３７】
この明細書において、「エネルギー」と「周波数（または角周波数）」とは相互に読み替え可能である。量子力学によれば、エネルギーＥと角周波数ωとの間には、Ｅ＝ｈ／２π×ω（ｈはプランク定数）との関係が成立する。さらに、角周波数ωと周波数ｆとはω＝２πｆの関係にある。したがってこの明細書において「エネルギー」と「周波数（または角周波数）」とは相互に読み替え可能である。
【００３８】
なお、以下においては周波数ｆと角周波数ωとを区別する必要がない限り、「周波数」との用語は、周波数ｆおよび角周波数ωの両方を包含するものとする。また、波長λは周
波数ｆの逆数であるので、この関係に従って「エネルギー」と「波長」とを相互に読み替えることもできる。
【００３９】
ナノ物質集団が存在する環境の温度は、たとえば常温（２９８Ｋ）である。ただし環境温度は、常温以下であってもよい。環境温度を低下させることにより、ナノ物質集団が存在する環境内における、ナノ物質への熱的影響、典型的には、熱運動する分子によるブラウン運動などを低減できる。
【００４０】
＜金属ナノ構造体に印加される光誘起力＞
金属ナノ構造体は球状セルであると仮定する。この場合、応答光電場は、Ｍａｘｗｅｌｌ方程式の積分形として表現できる。電場Ｅｉは以下の式（１）に従って表わされる。
【００４１】
【数１】
0005688794.tif 000002
【００４２】
ｉ，ｊは球状セルの粒子番号である。Ｍ，Ｌは自己相互作用に関連する量である。
個々の金属構造体の内部での感受率および電場分布は平坦であるとする。誘起分極Ｐｉは以下の式（２）に従って表わされる。
【００４３】
【数２】
0005688794.tif 000003
【００４４】
感受率χにはＤｒｕｄｅモデルが適用される。感受率χは以下の式（３）に従って表わされる。
【００４５】
【数３】
0005688794.tif 000004
【００４６】
χｂは背景の感受率を表わし、ωｐはプラズマエネルギーを表わし、γは非輻射緩和定数を示し、Ｖｆはフェルミ面上における電子速度を示す。非輻射緩和定数は光から光以外（たとえば熱）への緩和を示す値である。
【００４７】
一方、光誘起力は、以下の式（４）によって一般的に表わされる（T. Iida and H. Ishihara, Phys. Rev. B 77, 245319 (2008) ）。
【００４８】
【数４】
0005688794.tif 000005
【００４９】
上記式（２）および式（３）に従ってそれぞれ表わされる誘起分極Ｐｉおよび応答電場Ｅｉが式（４）に代入される。これにより、光誘起力は以下の式（５）に従って表わされる。
【００５０】
【数５】
0005688794.tif 000006
【００５１】
ＧはＧｒｅｅｎ関数を表わす。
式（５）の右辺の第１項は入射光による光誘起力すなわち勾配力を表わし、第２項は物質間光誘起力を表わす。入射光による勾配力は光強度勾配に比例する。一方、物質間光誘起力は光強度に比例する。このため、入射光のスポット径を調整することによって光強度勾配と物質間光誘起力との間のバランスを調整することができる。
【００５２】
次に、単一粒子モデルを仮定する。この場合、共鳴光照射下での分極や光誘起力の本質を議論するために背景の感受率χｂ＝０とすると、分極Ｐは、以下の式（６）に従って表わされる（後の実施形態では、背景の感受率χｂには、非ゼロである有限の値が用いられる）。
【００５３】
【数６】
0005688794.tif 000007
【００５４】
（−Ｓ（Ｒ）（ω，ａ））は局在表面プラズモン（ＬＳＰ）の共鳴周波数を示す。ωｐ２Ｓ（Ｉ）（ω，ａ）は輻射緩和率を示す。輻射緩和率は、局在表面プラズモンが光に戻るときの緩和力を示す定数である。ここでＳ＝（Ｍ−Ｌ／Ｋ２）であり、粒子のサイズが小さいときにはＳ（Ｒ）はほぼ−１／３となる。
【００５５】
図１は、単一粒子モデルを説明するための図である。図１を参照して、単一の粒子１に光５（平面波）が入射される。光５の伝播方向はｘ方向であり、光５の偏光方向（電場ベクトルの向き）はｙ方向である。粒子１に光５が入射されることによって、粒子１にはｘ方向に沿った力Ｆｘが発生する。
【００５６】
図２は、単一粒子に作用する力のエネルギースペクトルを計算した結果を示した図であ
る。図２を参照して、グラフの縦軸は、粒子１に作用する力Ｆｘ（図１参照）の大きさを示し、横軸は光５のエネルギー（周波数）を示す。この計算では、電場強度を５（ＭＷ／ｃｍ２）とし、プラズマ周波数を８．９５８（ｅＶ）とし、γ＝７２．３（ｍｅＶ）とし、背景の比誘電率εｂ＝１２とした（背景の感受率χｂと背景の比誘電率εｂとの間には、χｂ＝εｂ−１の関係がある）。媒質は真空であるとした。１０（ｎｍ）、２０（ｎｍ）および３０（ｎｍ）の間で粒径を変化させた。図２に示されるように、粒径が増大するにつれて、力Ｆｘの強度がピークに達するときのエネルギーが低エネルギー側にシフトするとともに力Ｆｘのピーク値が増大する。
【００５７】
図３は、２粒子モデルを説明するための第１の図である。図３を参照して、ｙ方向に沿って粒子１，２が配列される。軸Ａｘは、粒子１，２の中心を結ぶ軸を示す。
【００５８】
粒子１，２に光５が入射される。光５の偏光方向はｙ方向である。すなわち、光５の偏光の方向は、粒子１，２の中心を結ぶ軸Ａｘと平行な方向である。この場合、粒子１，２の各々には、光５の偏光の方向に平行な方向に沿って分極が生じる。
【００５９】
図４は、図３に示された２粒子モデルの光エネルギースペクトルの計算結果を示した図である。図４を参照して、グラフの縦軸は、粒子１，２の各々に作用する力を示し、グラフの横軸は光５のエネルギー（周波数）を示す。この計算では、粒子１，２の半径をともに２０（ｎｍ）とし、粒子１，２間の距離を５０（ｎｍ）とした。粒子１，２の各々に作用する力のピーク値に対応するエネルギーの値は、単一粒子の共鳴エネルギーよりも約０．０３９（ｅＶ）低くなる。このエネルギーの差は、ポラリトン分子の結合エネルギーに対応する。
【００６０】
粒子１には負の力が作用する一方で、粒子２には正の力が作用する。このため、図３に示されるように、粒子１，２の間には引力が作用する。この場合の分極Ｐは、式（６）の導出と同様に背景の感受率χｂ＝０とすると、以下の式（７）に従って表わされる。
【００６１】
【数７】
0005688794.tif 000008
【００６２】
図５は、２粒子モデルを説明するための第２の図である。図５を参照して、軸Ａｘの方向と垂直な方向に偏光した光５が、粒子１，２に入射される。粒子１，２の各々には、光５の偏光の方向に平行な方向に沿って分極が生じる。すなわち分極の方向は、粒子１，２の軸Ａｘの方向と垂直である。
【００６３】
図６は、図５に示された２粒子モデルの光エネルギースペクトルの計算結果を示した図である。図６を参照して、グラフの縦軸は、粒子１，２の各々に作用する力を示し、グラフの横軸は光５のエネルギー（周波数）を示す。この計算では、粒子１，２の半径をともに２０（ｎｍ）とし、粒子１，２間の距離を５０（ｎｍ）とした。図６に示されるように、粒子１，２の各々に作用する力のピーク値に対応するエネルギーの値は、単一粒子の共鳴エネルギーよりも約０．００９５（ｅＶ）大きくなる。このエネルギーの差は、ポラリトン分子の反結合エネルギーに対応する。
【００６４】
粒子１および粒子２の分極の向きが互いに等しい。このため図５に示されるように、粒子１，２の間には斥力が生じる。この場合の分極Ｐは、以下の式（８）に従って表わされ
る。なお、導出にあたっては、式（６）および式（７）の場合と同じく、背景の感受率χｂ＝０としている。
【００６５】
【数８】
0005688794.tif 000009
【００６６】
なお、図３のモデルでは光５の偏光方向がｙ方向であるため、式（７）において関数Ｇｙｙが用いられる。これに対して、図５のモデルでは光５の偏光方向がｚ方向であるため、式（８）において関数Ｇｚｚが用いられる。
【００６７】
＜軸対称偏光による金属ナノ構造体の配列制御＞
本発明の実施の形態では、各々が光応答性を有する複数のナノ物質に対して軸対称偏光（Axially-Symmetric Polarization）を照射することで、複数のナノ物質の配列を制御する。ナノ物質の光応答性が偏光依存性を有する場合に、軸対称偏光をナノ物質に照射することによって、直線偏光あるいは円偏光とは異なる力学的作用を当該ナノ物質に生じさせることが可能となる。
【００６８】
電場ベクトルの向きによって、軸対称偏光はラジアル偏光およびアジミュサル偏光に分類される。図７は、ラジアル偏光の電場強度分布および電場ベクトルの向きを説明するための図である。図８はアジミュサル偏光の電場強度分布および電場ベクトルの向きを説明するための図である。図７および図８を参照して、ラジアル偏光の場合には、電場の方向は動径方向である。これに対してアジミュサル偏光の場合には、電場の方向は方位角方向である。
【００６９】
軸対称偏光ベクトルビームの場合、そのビームの中心部で電場強度｜Ｅ２｜がゼロになる。このため、ラジアル偏光およびアジミュサル偏光の両方の場合において、電場強度の分布はドーナツ状の強度分布となる。
【００７０】
なお、図７および図８には示されていないが、ｘ軸およびｙ軸の交点（原点）を通り、紙面に垂直な軸をｚ軸とする。ｚ軸は、軸対称偏光ベクトルビームの光軸に対応する。以下では、ベクトルビームのスポット径が最も小さくなるｚ軸上の位置をｚ＝０と定義するとともに、この位置をビームウエストと呼ぶ。ｗ０は、ビームウエストの位置における、ビームのスポット径である。
【００７１】
図９は、ラジアル偏光の発生原理を説明するための図である。図１０は、アジミュサル偏光の発生原理を説明するための図である。図９および図１０を参照して、平行偏光または直交する偏光を持つ２つのＴＥＭ０１ラゲールガウシアンビームの可干渉性の重ね合わせによって、軸対称偏光ベクトルレーザ光を発生させることができる。
【００７２】
ナノ物質の光誘起分極を増強するためには、軸対称偏光ベクトルレーザ光がその波長程度の大きさに絞り込まれてからナノ物質に導入されることが好ましい。光応答性を有するナノ物質を、ビームウエスト面上に配置することによって、当該ナノ物質に生じる光誘起分極を増強できる。以下では、ビームウエスト面上の金属ナノ粒子について説明する。
【００７３】
図１１は、軸対称偏光ベクトルレーザ光のビームウエスト面内における単一ナノ粒子の位置を説明した図である。図１１を参照して、粒子１ａ，１ｂ，１ｃは、ｘ軸上に配置さ
れる。粒子１ａ，１ｂ，１ｃのｘ座標をそれぞれｘ１，ｘ２，ｘ３とする。ｘ２は、電場の強度が略最大となる位置を示す。座標ｘ１は、座標ｘ２よりもビーム中心に近い位置を示す。一方、座標ｘ３は、座標ｘ２よりもビーム中心から離れた位置を示す。
【００７４】
図１２は、ビームスポット径が８００ｎｍに設定された場合における電場の強度分布を示した図である。図１３は、ビームスポット径が５００ｎｍに設定された場合における電場の強度分布を示した図である。図１２および図１３を参照して、ビームスポット径を小さくすることによって、座標ｘ１，ｘ３における電場の傾きが大きくなる。
【００７５】
図１４は、図１２に示された粒子に作用する力を計算した結果を示した図である。図１５は、図１３に示された粒子に作用する力を計算した結果を示した図である。なお、これらの計算では媒質は水と仮定したが、真空中の粒子についても図１４、図１５に示した結果と同じ結果を得ることができる。
【００７６】
図１２および図１４を参照して、共鳴エネルギー（約２．２３４９（ｅＶ））よりも低いエネルギーの光が、座標ｘ１（３７０ｎｍ）に位置する粒子に照射される。この場合、正の力がその粒子に作用する。これにより、その粒子は座標ｘ１から、電場強度のより強い場所に引き寄せられる。一方、共鳴エネルギーよりも高いエネルギーの光が、座標ｘ１に位置する粒子に照射された場合、負の力がその粒子に作用する。これによりその粒子は座標ｘ１から電場強度のより小さい位置へと押し出される。したがって粒子はビームの中心に向けて移動する。
【００７７】
共鳴エネルギーよりも低いエネルギーの光が座標ｘ３（９００ｎｍ）に位置する粒子に照射された場合、負の力がその粒子に作用する。これにより、その粒子は電場強度の強い場所に引き寄せられる。一方、共鳴エネルギーよりも高いエネルギーの光が座標ｘ３に位置する粒子に照射された場合、正の力がその粒子に作用する。これによりその粒子は座標ｘ３から、電場強度のより小さい場所に押し出される。したがって粒子は、ビームの中心からより遠ざかる。
【００７８】
座標ｘ２（５７０ｎｍ）に位置する粒子は、電場強度の最も大きい場所に位置する。共鳴エネルギーよりも低いエネルギーの光によって粒子に負の力が作用した場合、ｘ２において勾配力がゼロに近付き、電磁気学ポテンシャルの安定領域となるため、ｘ２近傍に粒子が補足されることになる。一方、共鳴エネルギーよりも高いエネルギーの光によって粒子に正の力が作用した場合、強度が弱いビームの中心付近またはビームの外側に粒子が押しやられることになる。
【００７９】
図１５は、図１４に示した結果と同様の結果を示す。座標ｘ１（２００ｎｍ）にある粒子は、共鳴エネルギーよりも低いエネルギーの光によって電場強度の大きい位置へ移動する一方で、共鳴エネルギーよりも高いエネルギーの光によって電場強度のより小さい位置へと押し出される。座標ｘ３（６００ｎｍ）にある粒子は、共鳴エネルギーよりも高いエネルギーの光によって電場強度の大きい位置へ移動する一方で、共鳴エネルギーよりも低いエネルギーの光によって電場強度のより小さい位置へと押し出される。座標ｘ２（３５０ｎｍ）に位置する粒子の場合、共鳴エネルギーよりも低いエネルギーの光によって、その粒子に正の力が作用する。このため、その粒子は、座標ｘ２からビームの外側に移動する。一方、共鳴エネルギーよりも高いエネルギーの光によって、その粒子には負の力が作用する。このため、その粒子は座標ｘ２からビームの中央に移動する。
【００８０】
図１２〜図１５は以下のことを示している。粒子の共鳴エネルギーよりも低いエネルギーを有する軸対称偏光ベクトルビームを複数の粒子に照射することによって電場強度が大きな場所にそれらの複数の粒子を集めることができる。逆に、粒子の共鳴エネルギーより
も高いエネルギーを有する軸対称偏光ベクトルビームを複数の粒子に照射することによって電場強度が大きな場所からそれらの複数の粒子を遠ざけることができる。ビームのスポット径を小さくすることによって、エネルギーに対する力の勾配が大きくなる。したがって、粒子に作用する勾配力を大きくすることができる。一方の物質間光誘起力は、粒子が存在する位置における強度自体に比例するため、強度勾配の変化に対して勾配力とは異なる依存性を持つ。すなわち粒子に作用する力の大きさをビームのスポット径によって制御できる。これらの特徴を利用することによって、入射光による勾配力と物質間光誘起力との間のバランスを制御することができる。
【００８１】
図１６は、２つのナノ粒子へのラジアル偏光ビームの照射により生じるそれら２つの粒子間の相互作用を説明するための図である。図１６を参照して、パターンＡ、パターンＢの各々は、粒子１，２の配置のパターンを示している。パターンＡは光軸から粒子１までの距離および光軸から粒子２までの距離がともに等しくなるパターンである。パターンＢは光軸から粒子１までの距離が光軸から粒子２までの距離より大きくなるパターンである。
【００８２】
パターンＡの場合、粒子１の中心と粒子２の中心とを結ぶ軸は、偏光方向（電場の方向）と直交する。このため、粒子１，２の間には斥力が発生する。一方、パターンＢの場合、粒子１の中心と粒子２の中心とを結ぶ軸は、偏光方向と平行である。このため粒子１，２の間には引力が発生する。
【００８３】
図１７は、図１６に示したパターンＡに従って配置された２つのナノ粒子に作用する力を計算した結果を示した図である。図１８は、図１６に示したパターンＢに従って配置された２つのナノ粒子に作用する力を計算した結果を示した図である。なお、図１７に示す結果は、スポット径ｗ０を８００（ｎｍ）とし、光軸から粒子１，２の各々までの距離ρを５６５．５５（ｎｍ）とし、粒子１の中心と粒子２の中心との間の距離ｒ＝５０（ｎｍ）とし、単一粒子の共鳴エネルギーを２．２３４９（ｅＶ）とすることによって得られた。図１８に示す結果は、スポット径ｗ０を８００（ｎｍ）とし、光軸から粒子１までの距離ρ１を６００（ｎｍ）とし、光軸から粒子２までの距離ρ２を５５０（ｎｍ）とし、粒子１の中心と粒子２の中心との間の距離ｒ＝５０（ｎｍ）とし、単一粒子の共鳴エネルギーを２．２３４９（ｅＶ）とすることによって得られた。これらの計算では媒質は水と仮定したが、真空中の粒子についても図１７、図１８に示した結果と同じ結果を得ることができる。図１７および図１８に示されるように、パターンＡに従って配置された粒子１，２の間には斥力が生じるのに対してパターンＢに従って配置された粒子１，２の間に引力が生じる。
【００８４】
図１９は、図１６に示したパターンＡに従って配置された２つのナノ粒子に作用する力を計算した結果を示した図である。図２０は、図１６に示したパターンＢに従って配置された２つのナノ粒子に作用する力を計算した結果を示した図である。図１９に示す結果は、スポット径ｗ０を５００（ｎｍ）とし、光軸から粒子１，２の各々までの距離ρを３５０．８９（ｎｍ）とし、粒子１の中心と粒子２の中心との間の距離ｒ＝５０（ｎｍ）とし、単一粒子の共鳴エネルギーを２．２３４９（ｅＶ）とすることによって得られた。図２０に示す結果は、スポット径ｗ０を５００（ｎｍ）とし、光軸から粒子１までの距離ρ１を４００（ｎｍ）とし、光軸から粒子２までの距離ρ２を３５０（ｎｍ）とし、粒子１の中心と粒子２の中心との間の距離ｒ＝５０（ｎｍ）とし、単一粒子の共鳴エネルギーを２．２３４９（ｅＶ）とすることによって得られた。なお、他の条件については、図１７、図１８に示される計算結果が得られた場合の条件と同じであるので詳細な説明は繰り返さない。図１９および図２０に示されるように、スポット径ｗ０を８００（ｎｍ）から５００（ｎｍ）に変更した場合にも、物質間光誘起力としては、パターンＡに従って配置された粒子１，２の間には斥力が生じるとともに、パターンＢに従って配置された粒子１，２
の間に引力が生じるが、図１４および図１５で示されるように、勾配力の大きさがスポット径によって変化するため、スポット径を制御することによって、異なる配列構造を作成できる。
【００８５】
図２１は、２粒子へのアジミュサル偏光ビームの照射により生じる２粒子間の相互作用を説明するための図である。図２１を参照して、パターンＡの場合、粒子１の中心と粒子２の中心とを結ぶ軸は、偏光方向（電場の方向）と平行である。このため、粒子１，２の間には引力が発生する。一方、パターンＢの場合、粒子１の中心と粒子２の中心とを結ぶ軸は、偏光方向に垂直である。このため粒子１，２の間には斥力が発生する。すなわちアジミュサル偏光ビームの場合には、ラジアル偏光ビームによる結果とは逆の結果が生じる。以下に説明する図２２〜２５の計算結果を得るための条件は、図１７〜図２０の計算結果を得るための条件とそれぞれ同じである。
【００８６】
図２２は、図２１に示したパターンＡに従って配置された２つのナノ粒子に作用する力を計算した結果を示した図である。図２３は、図２１に示したパターンＢに従って配置された２つのナノ粒子に作用する力を計算した結果を示した図である。なお、スポット径ｗ０を８００（ｎｍ）とした。
【００８７】
図２２および図２３に示されるように、パターンＡに従って配置された粒子１，２の間には引力が生じるのに対してパターンＢに従って配置された粒子１，２の間に斥力が生じる。
【００８８】
図２４は、図２１に示したパターンＡに従って配置された２つのナノ粒子に作用する力を計算した結果を示した図である。図２５は、図２１に示したパターンＢに従って配置された２つのナノ粒子に作用する力を計算した結果を示した図である。なお、スポット径ｗ０を５００（ｎｍ）とした。図２４および図２５に示されるように、スポット径ｗ０を変更した場合にも、パターンＡに従って配置された粒子１，２の間には引力が生じるのに対してパターンＢに従って配置された粒子１，２の間には斥力が生じる。
【００８９】
このように、偏光方向を制御することによって、粒子１，２間に生じる力（引力および斥力）を制御することができる。これによって粒子１，２を整列することが可能となる。
【００９０】
図２６は、偏光による２つのナノ粒子の配列を模擬した結果を示した図である。図２６を参照して、ｙ方向に偏光した直線偏光を２つのナノ粒子に照射することにより、それら２つの粒子がビームウエストの位置において、ｙ方向と略平行な方向に整列する。図２６は、熱揺らぎによるランダム力が存在していても、電気二重層斥力と光誘起力（引力および斥力）とのバランスによって、偏光方向と平行な方向に沿って２個の粒子を配列することができることを示している。
【００９１】
なお、図２６に示す結果は、以下の条件によって得られたものである。ナノ粒子を金ナノ粒子とし、粒子の直径を４０（ｎｍ）とした。さらに金ナノ粒子は常温の水に存在するものとした。光強度を６００（ｍＷ）とし、励起波長を、非共鳴の波長である１０６４（ｎｍ）とした。また、スポットの直径を１０００（ｎｍ）とし、レーザ光の照射時間を０．０２（ｓ）とし、ステップ数を１００００００（ステップ）とした（描画の都合上、１０００ステップに相当する２０μｓごとにナノ粒子の軌跡をプロットしている）。
【００９２】
図２７は、偏光による４つのナノ粒子の配列を模擬した結果を示した図である。なお、図２７の結果を得るための条件は、図２６の結果を得るための条件と同じである。図２７に示されるように、ナノ粒子の個数を２個から４個に増やした場合にも、偏光方向と平行な方向に沿って４個の粒子を配列することができる。
【００９３】
＜ナノ物質の配列模擬方法および装置＞
本発明の一実施形態では、光誘起力による複数のナノ物質の配列を模擬する。複数のナノ物質の配列を模擬することによって、ナノ物質配列構造体の構造を予測することができる。ナノ物質配列構造体の構造を予測することによって、当該ナノ物質配列構造体の性質を予測することができる。これにより、新たな機能を有するナノ複合体を作製できる可能性が高められる。
【００９４】
図２８は、本発明の実施の形態に係る模擬方法を実行するコンピュータ１００のハードウェア構成を説明した図である。図２８を参照して、コンピュータ１００は、コンピュータ本体１０１と、フレキシブルディスク(Flexible  Disk、以下「ＦＤ」と呼ぶ)ドライブ１０３と、光ディスクドライブ１０４と、通信インターフェイス１０５と、モニタ１０６と、キーボード１０７と、マウス１０８とを備える。ＦＤドライブ１０３、光ディスクドライブ１０４、通信インターフェイス１０５、キーボード１０７およびマウス１０８は、バス１０２を介してコンピュータ本体１０１に接続される。
【００９５】
ＦＤドライブ１０３は、ＦＤ１１３から情報を読み出すとともにＦＤ１１３に情報を記録する。光ディスクドライブ１０４は、ＣＤ−ＲＯＭ（Compact  Disc  Read−Only  Memory）１１４等の光ディスクに記録された情報を読み出す。通信インターフェイス１０５
は、コンピュータ１００の外部の装置と通信回線（図示せず）を通じてデータを授受する。
【００９６】
コンピュータ本体１０１は、ＣＰＵ（Central  Processing  Unit）１２０と、ＲＯＭ
（Read  Only  Memory）およびＲＡＭ（Random  Access  Memory）を含むメモリ１２１と、ハードディスク１２２とを含む。ＣＰＵ１２０、メモリ１２１、ハードディスク１２２は、バス１０２に接続される。
【００９７】
ハードディスク１２２は、複数のナノ物質の配列を模擬するためのパラメータ１３０と、シミュレーションプログラム１３１と、シミュレーション結果１３２とを格納する。ハードディスク１２２は、直接アクセスメモリ装置の一例であって、ハードディスク１２２のかわりに、他の種類の直接アクセスメモリ装置を用いてもよい。
【００９８】
パラメータ１３０は、ナノ物質の配列を模擬するための各種のパラメータを含む。一例として、パラメータ１３０は、ナノ物質の個数、ナノ物質のサイズ（半径、体積等）、複数のナノ物質間の距離、光の周波数、光の強度（パワー）、光の偏光方向、スポット径、照射時間、照射周期、および照射回数、環境温度、ナノ物質が存在する媒質の種類、等を含む。ただしパラメータの種類はこれらに限定されない。
【００９９】
ユーザは、キーボード１０７およびマウス１０８等の入力装置を介して、パラメータ１３０を変更することができる。パラメータ１３０は、通信インターフェイス１０５を介して外部のデータベースから供給されてもよい。
【０１００】
シミュレーションプログラム１３１は、上記のパラメータに基づいて複数のナノ物質の配列を模擬するためのプログラムである。シミュレーションプログラム１３１は、ＦＤ１１３およびＣＤ−ＲＯＭ１１４等の記憶媒体によって供給されてもよく、あるいは、他のコンピュータから通信回線を経由して供給されてもよい。シミュレーション結果１３２は、シミュレーションプログラム１３１の実行結果を含む。
【０１０１】
上記のシミュレーションプログラム１３１は、ＣＰＵ１２０により実行されるソフトウェアである。ＣＰＵ１２０がシミュレーションプログラム１３１を実行することにより、
コンピュータ１００は、模擬装置として機能する。
【０１０２】
図２９は、ＣＰＵ１２０の機能的構成を示すブロック図である。図２９を参照して、ＣＰＵ１２０は、初期条件設定部１５０と、偏光条件設定部１６０と、配列シミュレーション部１７０とを備える。
【０１０３】
初期条件設定部１５０は、パラメータ１３０に基づいて、複数のナノ物質の初期状態を設定する。たとえば、初期条件設定部１５０は、ナノ物質の個数、ナノ物質の初期位置（または複数のナノ物質の間隔）、ナノ物質のサイズ、媒質、環境温度を設定する。
【０１０４】
偏光条件設定部１６０は、パラメータ１３０に基づいて、複数のナノ物質に照射される軸対称偏光に関する条件を設定する。たとえば、偏光条件設定部１６０は、周波数、強度（パワー）、偏光方向、光の伝播方向、スポット径、照射時間、照射周期、および照射回数等を設定する。偏光方向を設定するために、ラジアル偏光およびアジミュサル偏光のいずれか一方が選択されてもよい。あるいは、ラジアル偏光およびアジミュサル偏光だけでなく直線偏光も選択可能であってもよい。直線偏光が選択されることによって、シミュレーションモデルをより単純化することができる。ユーザがパラメータ１３０に含まれる軸対称偏光の条件を変更した場合、偏光条件設定部１６０は、パラメータ１３０に基づいて軸対称偏光に関する条件を変更する。
【０１０５】
配列シミュレーション部１７０は、初期条件設定部１５０によって設定された複数のナノ物質の初期状態および、偏光条件設定部１６０によって設定された軸対称偏光の条件に基づいて、シミュレーションプログラム１３１に従って複数のナノ物質の配列を模擬する。配列シミュレーション部１７０は、２つのナノ物質の中心を結ぶ軸と偏光方向との間の関係から、式（７）あるいは式（８）を用いて、ナノ物質に生じる光誘起力（２つのナノ物質間に生じる引力または斥力、あるいはナノ物質に作用する勾配力）およびその大きさを算出する。配列シミュレーション部１７０は、その算出された光誘起力および熱揺らぎによってナノ物質に作用する力に基づき、複数のナノ物質の配列を模擬するとともに、その結果をシミュレーション結果１３２として出力する。
【０１０６】
図３０は、本発明の実施の形態に係る模擬方法の処理の流れの一例を示すフローチャートである。このフローチャートの処理は、図２８に示したコンピュータ１００により実行される。なお、本発明の実施の形態に係る模擬方法は図３０に示した順序に従って実行されるものと限定されない。たとえば処理の順序が適宜変更されてもよいし、複数の処理が並行して実行されてもよい。
【０１０７】
図３０を参照して、ステップＳ１において、パラメータ１３０に基づいて複数のナノ物質の初期条件が設定される。ステップＳ２において、軸対称偏光ベクトルビームに関する条件が設定される。ステップＳ３において、シミュレーションプログラム１３１に従って、ナノ物質の配列がシミュレーションされる。ステップＳ４において、シミュレーション結果１３２が出力される。ステップＳ４の処理が終了すると全体の処理が終了する。図３０に示された処理をコンピュータ１００（模擬装置）が実行することにより、図２６および図２７に示されたシミュレーション結果を得ることができる。
【０１０８】
＜ナノ物質配列構造体の製造＞
本発明の実施の形態に係るナノ物質の配列制御方法は、複数のナノ物質からなるナノ物質集団を準備するステップと、当該ナノ物質に軸対称偏光を照射するステップとを備える。軸対称偏光をナノ物質集団に照射することでナノ物質に光誘起力が発生する。その力を利用することによって、ナノ物質の配列が制御される。なお、ナノ物質が存在するための媒質の種類は特に限定されるものではない。
【０１０９】
図３１は、本発明の実施の形態に係るナノ物質の配列制御装置を備えたナノ物質配列構造体の製造装置の構成を示した図である。図３１を参照して、本発明の実施の形態に係る製造装置２００は、光源２０１と、筐体２０２と、ナノ物質集団生成部２０３と、媒質供給部２０４と、基板固定部２０５と、制御部２０６とを備える。
【０１１０】
本実施の形態によれば、常温環境においてナノ物質の配列を制御することができる。したがって、筐体２０２はナノ物質の配列制御にとって必ずしも必要ではない。本実施の形態によれば、たとえばナノ物質（たとえば金ナノ粒子）が分散した溶液をサンプルセルに封入した環境においても、当該ナノ物質の配列制御が可能である。また、ナノ物質（たとえば金ナノ粒子）が分散した溶液を基板１１上に滴下することによって、基板１１およびナノ物質集団１０が準備されてもよい。
【０１１１】
光源２０１は、ナノ物質集団１０に対して軸対称偏光ベクトルビームを照射する。制御部２０６によって、光源２０１から発せられる軸対称偏光の条件が変更される。たとえばナノ物質集団１０に照射される偏光ビームのスポット径が変更される。
【０１１２】
図３２は、図３１に示される光源２０１の構成例を示した図である。図３２を参照して、光源２０１は、レーザ光源２１１と、ラジアル偏光コンバータ２１２と、集光光学系２１３とを備える。
【０１１３】
レーザ光源２１１は直線偏光したレーザ光を発生させる。レーザ光源２１１の具体的な構成は特に限定されるものではなく、ナノ物質の操作に用いられる公知のレーザ光源を用いることができる。たとえば上記のように金ナノ粒子の配列を制御する場合には、波長１０６４（ｎｍ）のレーザ光を発生させるレーザ光源（たとえばＮｄ：ＹＡＧレーザ）をレーザ光源２１１に用いることができる。この他、たとえば実施形態に開示された金属ナノ粒子の局在表面プラズモンの共鳴条件に近い条件で光誘起力を変化させるためには、５００ｎｍ〜７００ｎｍの範囲に波長を有する半導体レーザをレーザ光源２１１に用いることもできる。レーザ光の波長（エネルギー、光周波数）を変化させることができるようにレーザ光源２１１は波長可変レーザであることが好ましい。これにより、単一ナノ粒子の共鳴エネルギーよりも高いエネルギーを有する光、およびその共鳴エネルギーよりも低いエネルギーを有する光を発生させることができる。
【０１１４】
ラジアル偏光コンバータ２１２は、レーザ光源２１１からの直線偏光ビームを軸対称偏光ビームに変換する。たとえばラジアル偏光コンバータ２１２は、液晶層を含む偏光制御デバイスである。液晶層に含まれる液晶分子は、制御部２０６からの電気信号によってその配向方向を変化させる。配向方向が制御された液晶分子を含む液晶層に、直線偏光が入射される。これにより、直線偏光をラジアル偏光またはアジミュサル偏光に変換することができる。
【０１１５】
ラジアル偏光コンバータ２１２は、ラジアル偏光の発生とアジミュサル偏光の発生とを切換え可能であることが好ましい。ただしラジアル偏光コンバータ２１２は、ラジアル偏光およびアジミュサル偏光のいずれか一方のみ発生可能であってもよい。
【０１１６】
集光光学系２１３は、ラジアル偏光コンバータ２１２からの軸対称偏光ビームを集光してナノ物質集団に照射する。集光光学系２１３は、軸対称偏光ビームのスポット径を変更できるデバイスであれば特に限定されず、たとえば公知の構成を有するビームエキスパンダ、レンズ等を用いることができる。
【０１１７】
図３１に戻り、製造装置２００は、軸対称偏光を発生させる光源２０１に加えて、直線
偏光あるいは円偏光を発生させる光源を備えていてもよい。異なる種類の偏光をナノ物質集団１０に照射することによって、ナノ物質の多様な配列を実現できる。
【０１１８】
ナノ物質集団１０は、筐体２０２の内部に閉じ込められる。筐体２０２の大きさや形状等は特に限定されず、ナノ物質集団１０にとって適切な環境を提供できるものであればよい。筐体２０２の内部は、真空であってもよいし、液体状の媒質で満たされてもよい。
【０１１９】
ナノ物質集団生成部２０３は、複数のナノ物質からなるナノ物質集団１０を生成する。ナノ物質集団生成部２０３は、たとえば、まずナノ物質を生成して、次にナノ物質集団１０を形成する。
【０１２０】
媒質供給部２０４は媒質を筐体２０２の内部に供給する。媒質の種類は特に限定されず、たとえば流動性媒質である。流動性媒質の種類は特に限定されない。筐体２０２の内部を冷却することが求められる場合、流動性媒質として、たとえば液体窒素、液体ヘリウム等を用いてもよい。また、筐体２０２の内部を真空に近い状態にする必要がある場合、媒質供給部２０４として真空ポンプを用いることもできる。
【０１２１】
基板固定部２０５は基板１１を固定する。この実施の形態では、基板１１の表面に複数のナノ物質が配列されることによって、ナノ物質配列構造体が製造される。基板１１の種類は特に限定されないが、たとえば半導体基板、ガラス基板等を用いることができる。
【０１２２】
制御部２０６は、光源２０１、ナノ物質集団生成部２０３、媒質供給部２０４を制御する。具体的には、制御部２０６は、光源２０１から発せられる軸対称偏光の条件を制御する。この条件は、周波数（波長）、強度、偏光の種類、照射時間、照射周期、照射回数、等を含む。ただし軸対称偏光の条件は、上記の条件に限定されない。制御部２０６は、さらにナノ物質集団生成部２０３によるナノ物質集団１０の生成（たとえばナノ物質集団１０の生成タイミング、ナノ物質の濃度など）を制御する。さらに制御部２０６は、媒質供給部２０４による媒質の供給（たとえば供給量、供給タイミングなど）を制御する。さらに、制御部２０６は、基板１１上に配列された複数のナノ粒子を基板１１に固定するための処理を実行してもよい。
【０１２３】
図３１には示されていないが、製造装置２００は、ナノ物質集団１０の配列制御に関する各種情報を操作者に提示するための表示手段（各種ディスプレイ等）、ナノ物質配列構造体を検出するための手段、筐体２０２の内部の温度を一定に保つための手段をさらに備えていてもよい。このような手段も公知の構成を用いることができ、その動作も制御部２０６により制御可能である。
【０１２４】
図３３は、図３１に示した製造装置による、ナノ物質の配列制御方法およびナノ物質配列構造体の製造方法を説明するフローチャートである。なお、本発明の実施の形態に係る配列制御方法および製造方法は図３３に示した順序に従って実行されるものと限定されない。たとえば処理の順序が適宜変更されてもよいし、複数の処理が並行して実行されてもよい。
【０１２５】
図３３を参照して、ステップＳ１１において、ナノ物質集団生成部２０３はナノ物質集団１０を形成する。すなわちステップＳ１１においてナノ物質集団１０が準備される。なお、基板１１はステップＳ１１の処理に先立って予め準備される。
【０１２６】
ステップＳ１２において、光源２０１は、軸対称偏光ベクトルビームを発生させるとともに、その軸対称偏光ベクトルビームをナノ物質集団１０に照射する。
【０１２７】
ステップＳ１３において、制御部２０６が光源２０１を制御する。これにより、光源２０１から発せられる軸対称偏光ベクトルビームが制御される。軸対称偏光ベクトルビームが制御されることにより、複数のナノ物質には光誘起力が生じる。その光誘起力によって、複数のナノ物質が基板１１の表面に配列する。
【０１２８】
ステップＳ１４において、基板１１の表面にナノ物質が固定される。ステップＳ１４の処理は任意選択的に実行されてもよい。基板１１の表面にナノ物質が固定するための方法としては公知の方法を利用することができるので、ここでは詳細な説明を繰り返さない。たとえば基板１１とナノ物質との間の静電的相互作用（を利用して基板１１の表面にナノ物質を固定してもよいし、複数のナノ物質が基板１１の表面上で配列された後に、その表面が薄膜によりコーティングされてもよい。ステップＳ１４の処理が終了すると全体の処理が終了する。
【０１２９】
図３４は、ナノ物質集団にラジアル偏光を照射することによって形成されたナノ物質配列構造体の構造例を示した図である。図３５は、ナノ物質集団にアジミュサル偏光を照射することによって形成されたナノ物質配列構造体の構造例を示した図である。図３４および図３５を参照して、単一のナノ物質の共鳴エネルギーよりも低エネルギーの光をナノ物質集団１０に照射することによって、電場強度の強い部分にナノ物質を引き寄せる力が働く。ラジアル偏光がナノ物質集団に照射された場合、動径方向に引力が働くとともに、方位角方向には斥力が働く。図３４に示されるように、ナノ物質配列構造体２１においては、粒子１，２の対の中心軸（図３および図５に示した軸Ａｘに対応する軸）が動径方向に沿うように、粒子１，２の対が配置される。さらに、動径方向に密となるとともに方位角方向に疎となるように、複数のナノ物質が配置される。
【０１３０】
一方、アジミュサル偏光がナノ物質集団に照射された場合、動径方向に斥力が働くとともに、方位角方向には引力が働く。図３５に示されるように、ナノ物質配列構造体２２においては、粒子１，２の対の中心軸が方位角方向に沿って配置される。さらに、動径方向に疎となるとともに方位角方向に密となるように、複数のナノ物質が配置される。
【０１３１】
このように、本発明の実施の形態によれば、軸偏光の種類を異ならせることによって、ナノ物質の配列構造を変えることができる。さらに、軸対称偏光ベクトルビームのスポット径を変化させることによって、勾配力と、引力（あるいは斥力）との間のバランスを変化させることができる。このため粒子間隔の異なる配列構造体を作成することも可能である。
【０１３２】
ナノ物質配列構造体の構造を変えることによって、その構造体の特性も変えることができる。以下では、ナノ物質配列構造体の構造に依存する特性の一例として吸収スペクトルを示す。
【０１３３】
図３６は、ラジアル偏光によって生成されたナノ配列構造体の吸収スペクトルを計算するためのモデルを示した図である。図３６を参照して、同心円状に配置された粒子の個数をＮとする。粒子の配置方向の数をｌとすると、Ｎ個の粒子が配置される円の数は（Ｎ／ｌ）となる。同一の円周上にならぶ複数の粒子に対して、ｘ軸上の粒子から反時計回りに１，２，３，・・・，ｊ，・・・と順番を付す。円の中心からｊ番目の粒子の中心へと伸びる直線がｘ軸となる角度をθｊとする。角度θｊは以下の式（９）に従って表わされる。
【０１３４】
θｊ＝８π（ｊ−１）／Ｎ  …（９）
内側からｋ番目の円周上に中心を有するｊ番目の粒子の座標（ｘｋｊ，ｙｋｊ）は、以下の式（１０）および式（１１）に従ってそれぞれ表わされる。
【０１３５】
ｘｋｊ＝ρｋｃｏｓθｊ  …（１０）
ｙｋｊ＝ρｋｓｉｎθｊ  …（１１）
なお、図３６は、Ｎ＝４８、ｌ＝１２の場合のナノ物質配列構造体の構成を示す。
【０１３６】
図３７は、図３６に示されたナノ物質配列構造体の吸収スペクトルの計算結果を示した図である。なお、粒子の直径を４０ｎｍに設定した。また、動径方向に隣接する２つの粒子の中心間距離（＝ρｋ＋１，ｊ−ρｋ，ｊ）を５０ｎｍに設定した。また、ρ１，ｊ＝２７５ｎｍに設定した。θｊ−１−θｊ−１＝π／６である。
【０１３７】
図３７には、ナノ物質配列構造体の吸収スペクトル（すなわち、ＲＴＥＭで示す曲線）との比較のために、直線状に並べられた４８個のナノ粒子の２つの吸収スペクトルもまた示される。それら２つの吸収スペクトルの一方（すなわち、Ｌｉｎｅａｒ（ｐａｒａｌｌｅｌ）で示す曲線）は、ナノ粒子の配列方向に対して平行な方向に偏光した直線偏光に対する直線状構造体の吸収スペクトルであり、他方（すなわち、Ｌｉｎｅａｒ（ｐｅｒｐｅｎｄｉｃｕｌａｒ）で示す曲線）は、ナノ粒子の配列方向に対して垂直な方向に偏光した直線偏光に対する直線状構造体の吸収スペクトルである。
【０１３８】
直線状構造体の吸収スペクトルは、吸収波長が偏光方向に大きく依存することを示している。一方、ラジアル偏光によって作成された構造体の吸収スペクトル（ＲＴＥＭで示される曲線）は、動径方向にナノ物質を密に配置することによって、様々な向きに偏光した直線偏光を広い周波数帯域にわたり吸収できることを示す。
【０１３９】
図３８は、アジミュサル偏光によって生成されたナノ配列構造体の吸収スペクトルを計算するためのモデルを示した図である。図３８を参照して、アジミュサル偏光の電場強度が最も強い位置にＮ個の粒子が配列される。したがって、Ｎ個の粒子が円環状に配列される。この円の半径をρとする。なお図３８はＮ＝４８の場合のナノ配列構造体の例を示す。
【０１４０】
図３９は、図３８に示されたナノ物質配列構造体の吸収スペクトルの計算結果を示した図である。なお、Ｎを４８とし、粒子の直径を４０ｎｍとし、方位角方向に隣接する２つの粒子の中心間距離を４９．７ｎｍとし、ρ＝３８０ｎｍとした。また、θ＝π／２４に設定した。
【０１４１】
図３７と同じく、図３９にも、直線状に並べられた４８個のナノ粒子の２つの吸収スペクトル（すなわち、Ｌｉｎｅａｒ（ｙ−ｄｉｒｅｃｔｉｏｎ）で示す曲線およびＬｉｎｅａｒ（ｚ−ｄｉｒｅｃｔｉｏｎ）で示す曲線）が示される。アジミュサル偏光によって作成された構造体の吸収スペクトル（すなわち、ＡＴＥＭで示す曲線）は、方位角方向にナノ物質を密に配置することによって、様々な向きに偏光した直線偏光を広い周波数帯域にわたり吸収できることを示す。
【０１４２】
以上のように、本発明の実施の形態によれば、軸対称偏光ベクトルビームによって複数のナノ物質の配列を制御する。これによって様々な向きに偏光した光を効率よく吸収することができるナノ物質配列構造体を製造することができる。
【０１４３】
図４０は、本発明の実施の形態に係る製造装置の応用例を示した図である。図４０を参照して、製造装置２２０は、光源２０１と、制御部２０６と、グレーティング２２２と、テレスコープ２２３と、ミラー２２４と、対物レンズ２２５と、照明器２２６と、接眼レンズ（アイピース）２２７と、ビデオカメラ２２８とを備える。
【０１４４】
グレーティング２２２は、たとえばコンピュータによって生成されたホログラムである。光源２０１からの軸対称偏光ベクトルビームは、グレーティング２２２によって、任意の方向に進む複数のビームに分割される。複数のビームは、テレスコープ２２３を通り、ミラー２２４によって対物レンズ２２５に入射する。対物レンズ２２５は、ミラー２２４からのレーザビームを集光する。ナノ物質集団１０は、基板１１の表面上に存在する。対物レンズ２２５から出射されたレーザビームは、ナノ物質集団１０に照射される。なお、制御部２０６によって光源２０１が制御される。これにより光源２０１から出射される軸対称偏光ベクトルビームが制御される。また、光源２０１の直後にラジアル偏光コンバータ２１２が備えられてもよい。
【０１４５】
図４０の構成によれば、グレーティング２２２のホログラムのパターンを制御することによって複数の軸対称偏光ベクトルレーザビームを発生させることができる。これにより、基板１１の表面上に、図３４、図３５、図３６、および図３８で示された多数のナノ物質配列構造体を生成することができる。また、ラジアル偏光コンバータ２１２（図３２を参照）を光源２０１の直後に備えてもよい。この場合、ラジアル偏光コンバータ２１２で生成した単一の軸対称ベクトルレーザビームをグレーティング２２２で反射させることで、偏光を保存しながら、単一の軸対称ベクトルレーザビームを、複数の軸対称ベクトルレーザビームへと分割する。このような構成によっても、図３４、図３５、図３６、および図３８で示された放射状および同心円状の配列構造体を多数作成することができる。
【０１４６】
図４１は、図４０に示された製造装置２２０によって製造された構造体の第１の例の模式図である。図４１を参照して、基板１１の表面に、複数のナノ物質配列構造体２１が配置される。ナノ物質配列構造体２１の構成は、図３４に示された構成に対応する。すなわち、各ナノ物質配列構造体は、放射状に配列された複数のナノ物質を含む。図４２は、図４０に示された製造装置２２０によって製造された構造体の第２の例の模式図である。図４２を参照して、基板１１の表面に、複数のナノ物質配列構造体２２が配置される。ナノ物質配列構造体２２の構成は、図３４に示された構成に対応する。ナノ物質配列構造体２２の構成は、図３５に示された構成に対応する。すなわち、各ナノ物質配列構造体は、同心円状に配列された複数のナノ物質を含む。なお、１種類のナノ物質配列構造体のみ（すなわちナノ物質配列構造体２１およびナノ物質配列構造体２２のいずれか一方のみ）が基板１１の表面に配列されるよう限定されるものではない。ナノ物質配列構造体２１，２２の両方が基板１１の表面に配列されてもよい。
【０１４７】
（応用例）
本発明の実施の形態によれば、任意の種類のナノ物質の配列制御に利用できる。たとえば金属ナノ粒子中の局在表面プラズモン（ＬＳＰ）を光で共鳴励起すると、その金属ナノ粒子の表面近傍において強い光電場が発生し、それにより、常温でも強い光散乱および光吸収が示される。また、ナノ粒子集団の配列状態によって光学的スペクトルが敏感に変化するので、金属ナノ粒子の配列をデザインすることによって、ナノ物質配列構造体の様々な応用が期待される。
【０１４８】
したがって、本発明の実施の形態によれば、光の利用形態の異なる様々な材料を作製することが期待できる。また、本発明の実施の形態によれば、軸対称偏光ビームを用いてナノ物質の配列を制御することによって、光エネルギーを高効率で別の物理量に変換して利用できる材料を作製することが期待できる。
【０１４９】
本発明の実施の形態によるナノ物質配列構造体の応用例について以下に示す。
（１）新規の高効率の光電変換材料およびデバイスへの利用
上記材料またはデバイスとして、たとえば以下のものが挙げられる。
【０１５０】
（ａ）配列および光応答特性が制御された金属ナノ粒子を有するプラズモニック太陽電池
（ｂ）局所的に光電変換特性が制御された有機−無機ハイブリッド型人工捕集系
（ｃ）光電流検知型局在表面プラズモンバイオセンサー
図４３は、プラズモニック太陽電池の構成例を示した模式図である。図４３を参照して、プラズモニック太陽電池３００は、金属層３０２と、金属層３０２の上に配置されたｎ型半導体層３０４と、ｎ型半導体層３０４の上に配置されたｐ型半導体層３０６と、ｐ型半導体層３０６の表面に配置された複数のナノ物質配列構造体２１とを備える。ナノ物質配列構造体２１は、放射状に配置された複数のナノ物質を含む。ｐ型半導体層３０６の表面には、複数のナノ物質配列構造体２１に代えて複数のナノ物質配列構造体２２（各ナノ物質配列構造体２２は、同心円状に配置された複数のナノ物質を含む）が配置されてもよい。さらに、ナノ物質配列構造体２１およびナノ物質配列構造体２２の両方がｐ型半導体層３０６の表面に配置されてもよい。
【０１５１】
たとえば上記の項目（ａ），（ｂ）に記載した例では、局在表面プラズモンの電磁気学的結合状態による広い光吸収帯が利用可能であるとともに、光誘起分極を生じさせる部位に高効率に光エネルギーを集中できるような、ナノ物質の配列構造体を作製できる可能性がある。また、項目（ｃ）に記載した例では、光応答性の生体分子とプラズモンとの結合によって、その生体分子を高効率に検出可能なセンサーを作製できる可能性がある。
【０１５２】
（２）高効率の光−熱変換材料
たとえば高効率で光エネルギーを熱エネルギーに変換する光温熱治療用材料を作成できる可能性がある。たとえば所望の場所を局所的に加熱できる材料の開発、およびその材料の生体への応用などが期待できる。
【０１５３】
（３）光エネルギーを光のまま伝送するナノ光デバイス
上記の光デバイスとして、たとえば以下のものが挙げられる。
【０１５４】
（ｄ）可視光用メタマテリアル
（ｅ）近接場ナノ光デバイス
（ｆ）ナノ光電子回路
（ｄ）の場合、ナノ物質の配列を適切に設計することにより、特定の性質を有する光を選択的に透過、集光あるいは吸収する光フィルタを作製できる可能性がある。
【０１５５】
（ｅ）の場合、たとえば光機能性分子の会合体が構成されるようにナノ物質の配列を適切に設計することにより、光電変換デバイスを補助する光インターコネクションを作製できる可能性がある。
【０１５６】
（ｇ）の場合、所望の量子特性を有するカーボンナノ材料あるいは量子ドットの配列を適切に設計することにより、光電変換デバイスを補助する光インターコネクションを作製できる可能性がある。
【０１５７】
このように本発明の実施の形態によれば、複数のナノ物質の配列を軸対称偏光を用いて制御することによって、ナノ複合材料の構造の多様化を実現することができる。
【０１５８】
なお、上記の実施の形態においては、複数のナノ物質が基板に配列される。すなわち、２次元の配列構造体が作製される。しかしながら、本発明によれば、３次元の配列構造体を作製することも可能である。たとえば流動性のある光硬化性樹脂または熱硬化性樹脂中において、軸対称偏光ビームによりナノ粒子の配列を制御してナノ粒子をトラップし、軸対称偏光ビームとは異なる波長を有する他の光を光硬化性樹脂に照射したり、あるいは熱
硬化性樹脂を加熱したりすることで樹脂を硬化させる。これにより３次元の配列構造体作製成することが可能となる。
【０１５９】
今回開示された実施の形態は全ての点で例示であって制限的なものではないと考えられるべきである。本発明の範囲は特許請求の範囲によって示され、特許請求の範囲と均等の意味および範囲内で全ての変更が含まれることが意図される。
【産業上の利用可能性】
【０１６０】
本発明は、新規な性質を有する構造体の製造など、ナノテクノロジーに関わる分野に広く利用できる。
【符号の説明】
【０１６１】
１，２，１ａ，１ｂ，１ｃ  粒子、５  光、１１  基板、２１，２２  ナノ物質配列構造体、１００  コンピュータ、１０１  コンピュータ本体、１０２  バス、１０３  ＦＤドライブ、１０４  光ディスクドライブ、１０５  通信インターフェイス、１０６  モニタ、１０７  キーボード、１０８  マウス、１１４  ＲＯＭ、１２０  ＣＰＵ、１２１  メモリ、１２２  ハードディスク、１３０  パラメータ、１３１  シミュレーションプログラム、１３２  シミュレーション結果、１５０  初期条件設定部、１６０  偏光条件設定部、１７０  配列シミュレーション部、２００，２２０  製造装置、２０１  光源、２０２  筐体、２０３  ナノ物質集団生成部、２０４  媒質供給部、２０５  基板固定部、２０６  制御部、２１１  レーザ光源、２１２  ラジアル偏光コンバータ、２１３  集光光学系、２２２  グレーティング、２２３  テレスコープ、２２４  ミラー、２２５  対物レンズ、２２６  照明器、２２８  ビデオカメラ、３００  プラズモニック太陽電池、３０２  金属層、３０４  ｎ型半導体層、３０６  ｐ型半導体層、Ａ，Ｂ  パターン、Ａｘ  軸。
【図１】
0005688794.tif 000010
【図２】
0005688794.tif 000011
【図３】
0005688794.tif 000012
【図４】
0005688794.tif 000013
【図５】
0005688794.tif 000014
【図６】
0005688794.tif 000015
【図１２】
0005688794.tif 000016
【図１３】
0005688794.tif 000017
【図１４】
0005688794.tif 000018
【図１５】
0005688794.tif 000019
【図１８】
0005688794.tif 000020
【図１９】
0005688794.tif 000021
【図２２】
0005688794.tif 000022
【図２３】
0005688794.tif 000023
【図２４】
0005688794.tif 000024
【図２５】
0005688794.tif 000025
【図２８】
0005688794.tif 000026
【図２９】
0005688794.tif 000027
【図３０】
0005688794.tif 000028
【図３１】
0005688794.tif 000029
【図３２】
0005688794.tif 000030
【図３３】
0005688794.tif 000031
【図３４】
0005688794.tif 000032
【図３５】
0005688794.tif 000033
【図３６】
0005688794.tif 000034
【図３７】
0005688794.tif 000035
【図３８】
0005688794.tif 000036
【図３９】
0005688794.tif 000037
【図４０】
0005688794.tif 000038
【図４１】
0005688794.tif 000039
【図４２】
0005688794.tif 000040
【図４３】
0005688794.tif 000041
【図７】
0005688794.tif 000042
【図８】
0005688794.tif 000043
【図９】
0005688794.tif 000044
【図１０】
0005688794.tif 000045
【図１１】
0005688794.tif 000046
【図１６】
0005688794.tif 000047
【図１７】
0005688794.tif 000048
【図２０】
0005688794.tif 000049
【図２１】
0005688794.tif 000050
【図２６】
0005688794.tif 000051
【図２７】
0005688794.tif 000052